БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении водостойкости бетона.
Технический результат достигается тем, что бетонная смесь, содержащая портландцемент, золошлаковый наполнитель, воду, дополнительно включает нарезанное на отрезки 5-15 мы капроновое волокно, метил силлконат натрия и мелассную упаренную после дрожжевую барду при следующем соотношении компонентов, мас.%: портландцемент 25,0-30,0; золошлаковый наполнитель 50,88-57,92; нарезанное на отрезки 5-15 мм капроновое волокно 1,0-1,5; метилсиликонат натрия 1,0-1,5; мелассная упаренная последрожжевая барда 0,08-0,12; вода 14,0-17,0.
Составы бетонной смеси приведены в таблице.
Таблица
Компоненты
Содержание, мас.%:
состав №1
состав №2
состав №3
Портландцемент
25,0
27,5
30,0
(М 500)
Золошлаковый
57,92
54,3
50,88
Наполнитель
(класс Б, вид II)
Нарезанное на
отрезки 5-15 мм
капроновое волокно
1,5
1,3
1,0
Метилсиликонаг натрия
1,5
1,3
1,0
Мелассная упаренная
последрожжевая барда
0,08
0,1
0,12
Вода
14,0
15,5
17,0
Коэффициент размягчения
~0,9
~0,9
~0,9
Для приготовления бетонной смеси подготавливают, дозируют и смешивают сырьевые компоненты. Полученную бетонную смесь укладывают в металлические (предварительно смазанные машинным маслом) формы и оставляют до затвердевания. Затем изделия извлекают из форм и транспортируют на склад готовой продукции.
Источники информации
1. Патент №2083523 РФ, С04В 28/04, 1997.